НОСИТЕЛЬ КАТАЛИЗАТОРА И СПОСОБ ЕГО ПОЛУЧЕНИЯ

1. Аморфный носитель катализатора, содержащий, по меньшей мере:
(1) первый оксид, выбранный из группы, состоящей из диоксида кремния, оксида германия, оксида титана, оксида циркония или их смесей,
(2) оксид металла группы 3 и
(3) анионы в количестве не более 10 мас.% от массы носителя катализатора,
в котором оксид металла группы 3 введен в структуру первого оксида на молекулярном уровне.
2. Носитель катализатора по п.1, в котором оксид металла группы 3 присутствует в тетраэдральном расположении, показанном ЯМР-анализом.
3. Носитель катализатора по п.1, в котором первый оксид содержит диоксид кремния, предпочтительно шарики силикагеля или диатомовую землю, и оксид металла группы 3 содержит оксид алюминия.
4. Носитель катализатора по п.3, в котором средний диаметр шариков силикагеля составляет от 20 до 4000 мкм.
5. Носитель катализатора по п.1, в котором концентрация оксида металла группы 3 составляет от 1 до 50 мас.% от массы носителя катализатора.
-
2-
2-
3
4
3
6. Носитель катализатора по п.1, в котором анионы выбраны из Cl, (СО), (SO), NO и их смесей.
7. Носитель катализатора по п.1, в котором количество анионов составляет самое большое 5 мас.%, предпочтительно самое большое 3 мас.%, более предпочтительно самое большое 2,5 мас.%.
8. Катализатор, содержащий носитель катализатора по любому из пп.1-7 и активный компонент, выбранный из группы, состоящей из платины, палладия, иридия, родия, золота, серебра и их смесей.
9. Катализатор по п.8, в котором каталитическим компонентом является палладий, и в котором катализатор является катализатором для катализа реакций гидрогенизации в способе алкилантрахинона(-ов) для получения пероксида водорода.
10. Способ получения носителя катализатора по любому из пп.1-7, включающий в себя:
(a) смешение первого оксида, предпочтительно шариков силикагеля или диатомовой земли, с безводным источником оксида металла группы 3 и водой при рН выше 11 с образованием, таким образом, суспензии,
(b) необязательную промывку носителя катализатора водой,
(c) отделение носителя катализатора от воды,
(d) необязательную сушку и/или прокаливание носителя катализатора.
11. Способ по п.10, в котором температура на стадии (а) находится в интервале от 30 до 90°С, предпочтительно от 55 до 85°С.
12. Способ по п.10, в котором безводный источник оксида металла группы 3 содержит оксид металла [металла группы 3], предпочтительно алюминат натрия.
13. Способ по п.10, в котором смесь на стадии (а) перемешивают в течение от 5 до 90 мин, предпочтительно от 15 до 60 мин.
14. Применение каталитически активного компонента и носителя катализатора по любому из пп.1-7 в качестве катализатора для катализа реакций восстановления, особенно реакций гидрогенизации, более предпочтительно реакций гидрогенизации в способе алкилантрахинона(-ов) для получения пероксида водорода.